(57)【特許請求の範囲】
【請求項１】
一般式（１）
Ｌｉｘ Ｎｉｙ Ｍｚ Ｏ２                 ・・・・・（１）
（ただし、０．９４≦ｘ≦１．０６、０．９８≦ｙ＋ｚ≦１．０２、０．７０≦ｙ≦０．９５；ＭはＣｏ、Ｍｎ、Ｆｅ、Ｍｇ、Ａｌ、Ｔｉ、Ｃｒ、Ｓｎ、Ｉｎ、Ｃｕ、Ｖ、Ｚｎ、Ｍｏ、Ｂのうちの１種または２種以上を表す。）
の製造において、ニッケル化合物とコバルト、マンガン、鉄、マグネシウム、アルミニウム、チタン、クロム、錫、インジウム、銅、バナジウム、亜鉛、モリブデン、ホウ素からなる群より選ばれた１種または２種以上の元素を含む非ニッケル系金属化合物とリチウム化合物の焼成を（ｉ）脱水反応として酸素気流中または脱湿、脱炭酸ガスした空気または不活性ガス気流中で、１時間以上かけて徐々に昇温しながら反応温度４３０〜５５０℃、保持時間１０分以上に保持した後、（ii）酸化結晶化反応として酸素気流中または脱湿、脱炭酸ガス処理した空気の気流中で反応温度７００〜８５０℃、保持時間２０時間以上の２段階に分けて行うことを特徴とするリチウム二次電池用正極活物質の製造方法。
【請求項２】
ニッケル化合物として水酸化ニッケルまたは酸化水酸化ニッケル、非ニッケル系金属化合物として前記非ニッケル系金属の酸化物、水酸化物または酸化水酸化物、リチウム化合物として水酸化リチウムまたは硝酸リチウムを焼成する請求項１に記載のリチウム二次電池用正極活物質の製造方法。
【請求項３】
ニッケル化合物と前記非ニッケル系金属化合物の混合水溶液をアルカリ水溶液で共沈させた共沈物と、水酸化リチウムまたは硝酸リチウムの混合物を焼成する請求項１または２に記載のリチウム二次電池用正極活物質の製造方法。
【請求項４】
ニッケル化合物と前記非ニッケル系金属化合物の混合水溶液をアルミン酸アルカリ水溶液で共沈させた共沈物と水酸化リチウムまたは硝酸リチウムの混合物を用いる請求項１ないし３のいずれか１項に記載のリチウム二次電池用正極活物質製造方法。
【請求項５】
請求項１乃至４のいずれか１項に記載のリチウム二次電池用正極活物質製造方法によって製造されたリチウム二次電池用正極活物質。
【請求項６】
請求項５に記載のリチウム二次電池用正極活物質が使用されたリチウム二次電池。
【発明の詳細な説明】
【０００１】
【発明の属する技術分野】
本発明は、リチウム二次電池用正極活物質に適したリチウム含有複合金属酸化物の製造方法に関し、より詳しくはリチウム含有複合金属酸化物の焼成を脱水反応と酸化結晶化反応の二段階に分けて行う工業的生産に適したリチウム二次電池用正極活物質の製造方法に関する。
【０００２】
【従来の技術】
リチウムまたはリチウム化合物を負極とする非水電解液二次電池は、高電圧で高エネルギー密度が期待され、多くの研究が行われている。
非水電解液二次電池の正極活物質としては、コバルト酸リチウム、ニッケル酸リチウム、マンガン酸リチウムなどのリチウム複合酸化物、二酸化マンガン、二硫化チタン、二硫化モリブデン、五酸化バナジウム、五酸化ニオブなどの金属酸化物やカルコゲンなどが広く知られている。
これら酸化物や化合物は層状またはトンネル状の結晶構造を有し、充放電によりリチウムイオンの可逆的放出、吸蔵を繰り返す事が可能である。特に、コバルト酸リチウム、ニッケル酸リチウム、マンガン酸リチウムは４ボルト（Ｖ）級非水電解液リチウム二次電池用正極活物質として精力的に研究が行われており、すでに比較的製造が容易なコバルト酸リチウムが実用に供せられている。
【０００３】
しかしコバルトは非常に高価な金属であり、また戦略物質でもあり、産地が特定地域に遍在しているため、政治情勢の変化による供給不安や価格高騰などの問題がある。
これに対しニッケル、マンガンは比較的安価な金属であり、かつ安定した供給が可能である。このうちマンガン酸リチウムはコバルト酸リチウムやニッケル酸リチウムに比べて容量が小さく、サイクル特性にも問題がある。
一方ニッケル酸リチウムもサイクル特性に多少問題がある。ニッケル酸リチウムは充電でリチウムを放出していくと、結晶構造が六方晶から単斜晶に変化するため、サイクル特性が悪化すると言われている。その対策としてニッケル酸リチウムのニッケルの一部をコバルトや他の金属で置換すると六方晶から単斜晶への変化がなくなりサイクル特性が改善される事が知られている（Ｔ．Ｏｈｚｕｋｕｅｔ．ａｌ．，Ｊ．Ｅｌｅｃｔｒｏｃｈｅｍ．Ｓｏｃ．，１４０，１８６２（１９９３）；荒井  創、岡田重人、大塚秀昭、山木準一，電池技術，７，９８（１９９５））。
【０００４】
ニッケル酸リチウム、置換ニッケル酸リチウムはコバルト酸リチウムと比較して製造が困難である。また、ニッケル酸リチウムは充電によりリチウムが放出されると酸化ニッケル（ＮｉＯ2 ）が生成する。この酸化ニッケルは非常に不安定な化合物で、酸素を放出しながら発熱するのでニッケル酸リチウムの熱安定性の向上が強く望まれている。これに対し、正極活物質としてニッケル酸リチウムのニッケルの一部をアルミニウム、マンガン、鉄、銅などの異種元素で置換した置換ニッケル酸リチウムを用いた場合では、熱安定性が改善できることが知られ、いくつかの提案がなされている。
例えば、リチウム金属あるいはリチウムを吸蔵放出可能な材料からなる負極と、正極とを有する非水系電池において、正極の活物質としてＬｉa Ｍb Ｎｉc Ｃｏd Ｏe （ただし、Ｍ；Ａｌ、Ｍｎ、Ｓｎ、Ｉｎ、Ｆｅ、Ｖ、Ｃｕ、Ｍｇ、Ｔｉ、Ｚｎ、Ｍｏからなる群から選択される少なくとも一種の金属であり、かつ０＜ａ＜１．３、０．０２≦ｂ≦０．５、０．０２≦ｄ／（ｃ＋ｄ）≦０．９、１．８＜ｅ＜２．２の範囲であって、更にｂ＋ｃ＋ｄ＝１である）を用いる非水系電池が開示されている（特開平５−２４２８９１号公報）。しかしニッケル酸リチウム、置換ニッケル酸リチウムは、コバルト酸リチウムと比較すると製造が困難な物質である。
【０００５】
この正極活物質用の置換ニッケル酸リチウムの製造方法として、ニッケル塩として酸化ニッケルまたは水酸化ニッケルを用い、そのニッケルの一部をコバルト、マンガン、鉄、バナジウム、クロム、アルミニウム、マグネシウムそれぞれの塩で置換した化合物とリチウム塩の混合物を２段階で焼成することにより合成するＬｉＮｉ1ーy Ｍy Ｏ2 （Ｍ＝Ｃｏ、Ｍｎ、Ｆｅ、Ｖ、Ｃｒ、Ａｌ、Ｍｇから選ばれる少なくとも１つの元素、０＜ｙ≦０．２５）で表される非水電解液二次電池用正極活物質の製造方法であって、第１段目の焼成を空気気流中５９０〜６９０℃、第２段目の焼成を酸素気流中７００〜８５０℃でそれぞれ行う非水電解液二次電池用正極活物質の製造方法が提案されている（特開平９−２９３５０６号公報）。
【０００６】
しかし、第１段目の焼成がリチウム二次電池用正極活物質の脱水の起こる温度と比較して高温であるため脱水が急激過ぎ、実験室規模では問題がなくとも工業的製造規模では焼成系からの水分の追い出しが間に合わないこと、結晶の破壊を伴う危険があり、リチウム二次電池用正極活物質の製造方法としては問題があった。
【０００７】
【発明が解決しようとする課題】
本発明は、放電容量が大きく、サイクル特性が良好で、しかも熱安定性に優れたリチウム二次電池用正極活物質に適したＮｉ系リチウム含有複合金属酸化物の工業的製造法の開発を目的とする。
【０００８】
【課題を解決するための手段】
上記目的達成のため鋭意努力した結果、本発明者らはリチウム含有複合金属酸化物の焼成を脱水反応と酸化結晶化反応の二段階に分けることにより、大量製造に適した工業的製造方法を確立して本発明を完成した。
【０００９】
すなわち本発明は、
［１］  一般式（１）
Ｌｉｘ Ｎｉｙ Ｍｚ Ｏ２                 ・・・・・（１）
（ただし、０．９４≦ｘ≦１．０６、０．９８≦ｙ＋ｚ≦１．０２、０．７０≦ｙ≦０．９５；ＭはＣｏ、Ｍｎ、Ｆｅ、Ｍｇ、Ａｌ、Ｔｉ、Ｃｒ、Ｓｎ、Ｉｎ、Ｃｕ、Ｖ、Ｚｎ、Ｍｏ、Ｂのうちの１種または２種以上を表す。）
の製造において、ニッケル化合物とコバルト、マンガン、鉄、マグネシウム、アルミニウム、チタン、クロム、錫、インジウム、銅、バナジウム、亜鉛、モリブデン、ホウ素からなる群より選ばれた１種または２種以上の元素を含む非ニッケル系金属化合物とリチウム化合物の焼成を（i）脱水反応として酸素気流中または脱湿、脱炭酸ガスした空気または不活性ガス気流中で、１時間以上かけて徐々に昇温しながら反応温度４３０〜５５０℃、保持時間１０分以上に保持した後、(ii)酸化結晶化反応として酸素気流中または脱湿、脱炭酸ガス処理した空気の気流中で反応温度７００〜８５０℃、保持時間２０時間以上の２段階に分けて行うことを特徴とするリチウム二次電池用正極活物質の製造方法、
［２］  ニッケル化合物として水酸化ニッケルまたは酸化水酸化ニッケル、非ニッケル系金属化合物として前記非ニッケル系金属の酸化物、水酸化物または酸化水酸化物、リチウム化合物として水酸化リチウムまたは硝酸リチウムを焼成する前記［１］に記載のリチウム二次電池用正極活物質の製造方法、
［３］  ニッケル化合物と前記非ニッケル系金属化合物の混合水溶液をアルカリ水溶液で共沈させた共沈物と、水酸化リチウムまたは硝酸リチウムの混合物を焼成する前記［１］または［２］に記載のリチウム二次電池用正極活物質の製造方法、及び
［４］  ニッケル化合物と前記非ニッケル系金属化合物の混合水溶液をアルミン酸アルカリ水溶液で共沈させた共沈物と水酸化リチウムまたは硝酸リチウムの混合物を用いる前記［１］ないし［３］のいずれかに記載のリチウム二次電池用正極活物質製造方法、
【００１０】
［５］  上記［１］ないし［４］のいずれかに記載のリチウム二次電池用正極活物質製造方法によって製造されたリチウム二次電池用正極活物質、および
［６］  上記［５］に記載のリチウム二次電池用正極活物質が使用されたリチウム二次電池、を開発することにより上記の目的を達成した。
【００１１】
以下に本発明について詳細に説明する。
本発明の一般式（１）
Ｌｉx Ｎｉy Ｍz Ｏ2         ・・・・・・・（１）
の製造において、リチウム含有複合金属酸化物の製造原料としては硝酸塩または水酸化物が適している。ただ、工業的には硝酸塩を使用するとＮＯx の問題があるので水酸化物の使用が最適である。反応は酸素気流中、脱湿、脱炭酸ガス処理した空気または不活性ガス気流中で長時間の焼成反応が必要である。工業的焼成炉としては、プッシャー炉の使用が提案されている。しかし、プッシャー炉は熱効率が悪く、また大量のガスを流しながらの反応のためには、炉の設計、運転が難しい欠点がある。
【００１２】
出発原料として水酸化物を使用すると、焼成中に大量の水分が発生し、この水分を速やかに系外に追い出さないと電池特性の良い正極活物質になるリチウム含有複合金属酸化物は得られない。
このため原料系［Ｌｉ（ＯＨ）2 ・Ｎｉ（ＯＨ）2 ・Ｃｏ（ＯＨ）2 ・Ａｌ（ＯＨ）3 の混合物］の脱水反応を、熱重量測定（Ｔｈｅｒｍｏｇｒａｖｉｍｅｔｒｙ：ＴＧ）、ＴＧ曲線の時間微分曲線（Ｄｅｒｉｖａｔｉｖｅ  Ｔｈｅｒｍｏｇｒａｖｉｍｅｔｒｙ：ＤＴＧ）及び示差熱分析（Ｄｉｆｆｅｒｅｎｔｉａｌ  Ｔｈｅｒｍａｌ  Ａｎａｌｙｓｉｓ：ＤＴＡ）の測定を行った。結果を図１に示す。
ＴＧは脱水反応における重量減少を測定している。この測定によると、７００℃付近において酸化反応によると思われる少量の重量増加が検出できた。またＤＴＧを測定することにより、反応の開始温度、終了温度などを正確に把握できる。更にＤＴＡによると、脱水反応による５種の吸熱ピークが観察されている。
【００１３】
その結果水酸化ニッケル、置換金属（コバルト、マンガン、鉄、マグネシウム、アルミニウム、チタン、クロム、錫、インジウム、銅、バナジウム、亜鉛、モリブデン、ホウ素のうちの１種または２種以上）の水酸化物または酸化物、水酸化リチウムの混合物の熱分析行うと、混合物の原料化合物及び配合比率により多少変化はするが、６０〜７０℃の温度領域で全脱水量の約２０％の脱水が起こる。２４０〜２７０℃の温度領域で約７０％の脱水が起こる。４２０〜４７０℃の温度領域で約１０％の脱水が起こることがわかった。更に酸化する雰囲気でのみ起こる極微量の脱水反応が６９０〜７１０℃の温度領域にあることも明らかになった。
【００１４】
上述のように、リチウム二次電池用正極活物質に使用するＬｉx Ｎｉy Ｍz Ｏ2 の製造においては、脱水反応で生成した水を速やかに系外に追い出すことが非常に重要である。急激な昇温は水蒸気の急激な発生を招き水蒸気をうまく系外に排出できなくなる。この脱水反応は、発生する水蒸気をいかにうまく系外に排出するかが極めて重要であり、電池特性の良い正極活物質を製造するかのキーポイントになる。
したがって、第一段の脱水反応の温度に到達するまで少なくとも１時間以上、好ましくは３〜４時間かけて徐々に昇温し、水蒸気の発生に応じて、脱湿、脱炭酸ガスした空気または窒素、アルゴンなどの不活性ガスを流しながら発生する水蒸気を系外に強制的に排出することが必要である。
【００１５】
また、その理由は十分に解明していないが、脱水反応及び酸化結晶化反応の際、雰囲気ガス中に炭酸ガスが存在する時は、結果として電池特性の優れた正極活物質は得られにくいことも確認できた。このことは原料金属化合物（リチウム、ニッケル、置換金属の化合物）は炭酸塩化合物のを使用することは避けることが好ましいことを示している。
本発明の方法では、第２段の酸化結晶化反応は１５時間以下の処理時間では電池特性の良い正極活物質は得られず、該反応の処理時間は長いほど電池特性が良くなる結果を得ている。２段焼成反応を行う従来技術（特開平９−２９３５０６号公報）においては、２段目の焼成反応は１５分程度の短くてよいとされているが、これは１段目の脱水反応がいかなる条件で行っているのか不明であり、また温度条件が異なるためかもしれない。
したがって酸化結晶化反応に長時間の反応時間が必要である。そのために工業的製造においてはどのような焼成炉を使用するかが重要な問題である。
【００１６】
リチウム含有複合酸化物の工業的製造には通常プッシャー炉の使用が提案されているが、プッシャー炉は熱効率が悪く、また焼成時に発生する水分を急速に追い出すために大量のガス流中で焼成する処理には不向きである。このような焼成脱水反応にはローターリーキルンが適しているが、ローターリーキルンによる処理は長時間を必要とする酸化結晶化反応の焼成には不向きである。
【００１７】
これらの反応メカニズムを種々検討した結果、リチウム含有複合金属酸化物は４３０〜５５０℃の焼成処理温度で保持時間１０分以上、好ましくは３０分〜１時間程度、雰囲気として酸素または脱湿、脱炭酸ガスした空気または不活性ガス気流中で脱水反応を行うと、発生する水分の９５％以上が脱水されることが判った。
この脱水した生成物を次に７００〜８５０℃、好ましくは７４０〜８００℃の反応温度で酸素または脱湿、脱炭酸ガスした空気雰囲気下で酸化結晶化反応行うと、非常に電池特性の良いニッケル系リチウム含有複合酸化物の正極活物質が得られることが判った。
脱水反応終了後の脱水物の酸化結晶化反応への仕込みは、いかなる温度で行っても良い。即ち、脱水反応終了後高温のままでも、また室温まで冷却してからでもいずれの場合でも良い。
【００１８】
この場合の酸化結晶化反応時間は、２０時間以上必要である。反応時間を長くすれば、電池特性は少しづつ向上する。しかし約７２時間以上長くしてもほとんどそれ以上の向上はない。経済的には酸化結晶化反応時間は、ほぼ２０〜２４時間が適当である。この際空気を用いる時は脱湿、脱炭酸ガスをして、露点０℃以下、炭酸ガス濃度０．１％以下が望ましい。
以上の知見を得たので、リチウム含有複合金属酸化物の脱水反応は連続的ローターリーキルンで行い、酸化結晶化反応は台車炉、プッシャー炉またはローラーハウスキルンなどで行う大量生産に適した工業的製造方法を確立した。
【００１９】
以下実施例によって本発明をさらに具体的に説明するが、本発明はこれらにより何ら制限されるものではない。
なお、実施例において電池の作製はアルゴン雰囲気下のグローブボックス中で行った。
【００２０】
【実施例】
（実施例１〜４）および（比較例１）
水酸化ニッケル１５３．９ｇ（１．６６モル）、水酸化コバルト１１．２ｇ（０．１２モル）、水酸化アルミニウム１７．２ｇ（０．２２モル）をボールミルで水と十分にスラリー状に混合し、濾過、ケーキを乾燥した。この混合物９１．１ｇと水酸化リチウム２４ｇ（１．０モル）をボールミルで十分乾式混合を行った。水酸化リチウムを加えた混合物８０ｇを磁製容器に入れ、内容積２．８リットルの電気管状炉内にセットし、酸素／窒素（１／４ )混合ガス気流中（２０００ｍｌ／ｍｉｎ）４５０℃まで３時間かけて昇温し、１時間保持して脱水反応を行った。その後、室温まで冷却し、脱水物を取り出した。脱水物１０ｇずつを磁製容器に入れ、同じ炉に１個ずつセットし、酸素気流中（１００ｍｌ／ｍｉｎ）７５０℃で反応時間を１５時間（比較例１）、２０時間（実施例１）、２４時間（実施例２）、７２時間（実施例３）、１６８時間（実施例４）と変化させてそれぞれ酸化結晶化反応を行った。
【００２１】
得られた化合物を正極活物質として正極を作成した。すなわち、前記活物質と導電剤であるアセチレンブラックおよび、結着剤としてポリフッ化エチレン樹脂を重量比で８：１：１となるように混合し（総重量１．２５ｇ）、トルエン（３．００ｇ）を加え樹脂を膨潤させながら十分混練した。さらにトルエンを蒸発させながら混練を続けた。混練物をステンレス鋼製のエキスパンドメッシュ（厚さ１００μm ）上に圧着成形し、シートに成形した。圧着は数回脱気を繰り返しながら２００ｋｇ／ｃｍ2 で行った。このシート（厚さ３１０μｍ）から直径１６ｍｍの円盤を打ち抜き、９０℃で１５時間真空脱気を行い正極とした。
【００２２】
電池はこの正極を用い、２０ｍｍのコイン型セルを組んだ。すなわちコインの容器に正極を置きその上に１６ｍｍφのポリプロピレン製不織布（厚さ１００μｍ）、１９ｍｍφの多孔質ポリプロピレン製セパレーター（厚さ２５μｍ）、１６ｍｍφのポリプロピレン製不織布（厚さ１００μｍ）を重ねた。その上に負極（厚さ５００μｍ；直径１９ｍｍφのリチウム箔）を重ね、電解液（１Ｍ−ＬｉＰＦ6 ／ＥＣ＋ＤＭＣ（１：２））を入れ十分浸み込ませてから、ポリプロピレンパッキングを置き、上蓋をして、かしめて電池とした。
【００２３】
この電池について、０．３ｍＡ／ｃｍ2 の充放電電流密度で２．５〜４．３Ｖの電圧規制充放電試験を２０℃で行った。この時、２サイクル目の放電容量を放電容量とした。サイクル特性の評価は、３０サイクル目の放電容量を２サイクル目の放電容量で割った値、即ち容量維持率で行った。放電容量は、活物質１ｇ当たりに概算した放電時の電気容量である。
【００２４】
【表１】
0004166347.tif 000002
【００２５】
（実施例５）
水酸化リチウム２４ｇ（１．０モル）、水酸化ニッケル７８．８ｇ（０．８５モル）、水酸化コバルト９．３ｇ（０．１モル）、レピッドクロサイト（γ−ＦｅＯＯＨ）４．４ｇ（０．０５モル）をボールミルで十分混合した。この混合物の一部４０ｇを磁製容器に入れ、内容積２．８リットルの電気管状炉内にセットし、酸素気流中（２０００ｍｌ／ｍｉｎ）５５０℃まで４時間かけて昇温し、３０分間保持して脱水反応を行った。その後、室温まで冷却した。再度酸素気流中（１００ｍｌ／ｍｉｎ）で７５０℃まで昇温し、２４時間酸化結晶化反応を行った。得られた化合物を正極活物質として実施例１と同様の電池評価を行った。
放電容量                  １９３．２ｍＡｈ／ｇ
１回目のク−ロン効率        ８８．３％
容量維持率                  ９８％
【００２６】
（実施例６）
水酸化リチウム２４ｇ（１．０モル）、水酸化ニッケル７８．８ｇ（０．８５モル）、水酸化コバルト９．３ｇ（０．１モル）、ＭｎＯＯＨ４．４ｇ（０．０５モル）をボールミルで十分混合した。この混合物の一部４０ｇを磁製容器に入れ、内容積２．８リットルの電気管状炉内にセットし、酸素気流中（２０００ｍｌ／ｍｉｎ）５００℃まで３時間かけて昇温し、３０分間保持して脱水反応を行った。その後、３００℃まで冷却した。再度酸素気流中（１００ｍｌ／ｍｉｎ）７６０℃まで昇温し、２４時間酸化結晶化反応を行った。得られた化合物を正極活物質として実施例１と同様の電池評価を行った。
放電容量                  １９０ｍＡｈ／ｇ
１回目のクーロン効率        ９０．２％
容量維持率                  ９８％
【００２７】
（比較例２）
実施例１で使用した同じ混合物４０ｇを磁製容器に入れ、内容積２．８リットルの電気管状炉内にセットし、酸素／窒素（１／４）混合ガス気流中（２０００ｍｌ／ｍｉｎ）４００℃まで３時間かけて昇温し、１時間保持して脱水反応を行った。その後、室温まで冷却した。再度酸素気流中（１００ｍｌ／ｍｉｎ）７５０℃まで昇温し、２４時間酸化結晶化反応を行った。得られた化合物を活物質として実施例１と同様の電池評価を行った。
放電容量                  １７５．３ｍＡｈ／ｇ
１回目のクーロン効率        ７８．１％
容量維持率                  ８５％
【００２８】
（実施例７）
水酸化リチウム２４ｇ（１．０モル）、水酸化ニッケル８６．２ｇ（０．９３モル）、ＭｎＯＯＨ６．２ｇ（０．０７モル）をボールミルで十分混合した。この混合物の一部４０ｇを磁製容器に入れ、内容積２．８リットルの電気管状炉内にセットし、酸素／窒素（１／４）気流中（２０００／ｍｉｎ）、５００℃まで３時間かけて昇温し、１時間保持して脱水反応を行った。その後室温まで冷却した。再度酸素気流中（１００ｍｌ／ｍｉｎ）７５０℃まで昇温し、２４時間酸化結晶化反応を行った。得られた化合物を正極活物質として実施例１と同様の電池評価を行った。
放電容量                  １９２．３ｍＡｈ／ｇ
１回目のクーロン効率        ８９．２％
容量維持率                  ９５％
【００２９】
（実施例８）
水酸化リチウム２４ｇ（１．０モル）、水酸化ニッケル８３．４ｇ（０．９モル）、水酸化コバルト９．３ｇ（０．１モル）をボールミルで十分混合した。この混合物の一部４０ｇを磁製容器に入れ、内容積２．８リットルの電気管状炉内にセットし、酸素／窒素（１／４）気流中（２０００ｍｌ／ｍｉｎ）、４８０℃まで３時間かけて昇温し、３０分間保持して脱水反応を行った。その後室温まで冷却した。再度酸素気流中（１００ｍｌ／ｍｉｎ）７５０℃まで昇温し、２４時間酸化結晶化反応を行った。得られた化合物を正極活物質として実施例１と同様の電池評価を行った。
放電容量                  ２１６．２ｍＡｈ／ｇ
１回目のクーロン効率        ９５．０％
容量維持率                  ９８％
【００３０】
（実施例９）
実施例１で使用した同じ混合物４０ｇを磁製容器に入れ、内容積２．８リットルの電気環状炉内にセットし、窒素気流中（２０００ｍｌ／ｍｉｎ）、４５０℃まで３時間かけて昇温し、１時間その温度に保持して脱水反応を行った。その後室温まで冷却した。再度酸素気流中（１００ｍｌ／ｍｉｎ）、７５０℃まで昇温し、２４時間酸化結晶化反応を行った。得られた化合物を正極活物質として実施例１と同様の電池評価を行った。
放電容量                  １９２．２ｍＡｈ／ｇ
１回目のクーロン効率        ８５．６％
容量維持率                  ９８％
【００３１】
【発明の効果】
脱水反応と酸化結晶化反応を分けて行い、脱水反応で発生する水分の９５％以上を脱水してから酸化結晶化反応を行うと、非常に電池特性の良い正極活物質が製造できる。このように反応を２段階に分けることにより大量生産に適した工業的プロセスが確立できた。
【図面の簡単な説明】
【図１】ＬｉＯＨ、Ｎｉ（ＯＨ）2 、Ｃｏ（ＯＨ）2 及びＡｌ（ＯＨ）3 の混合物の脱湿、脱炭酸ガス空気の気流中での熱分析結果。
【図２】実施例１〜４および比較例１の酸化結晶化反応の反応時間と放電容量の関係。
【図３】実施例１〜４および比較例１の酸化結晶化反応の反応時間と１サイクル目のクーロン効率の関係。
【図１】
0004166347.tif 000003
【図２】
0004166347.tif 000004
【図３】
0004166347.tif 000005